(57)【要約】【目的】微細な凹凸表面、細かなひび割れ等の凹凸部や隙間に空気を追い出しながら浸入して、溶剤の蒸発により硬化させるようにした浸透性コーティング剤及び塗料を提供する。【構成】合成樹脂ポリマーと浸透性界面活性剤とを溶剤に溶解若しくは分散させてなる液状物であって、該液状物は、空気が流通し得る材料の微細な凹凸表面、細かなひび割れ等の凹凸部や隙間に空気を追い出しながら浸入して、溶剤の蒸発により硬化させるようにした。【選択図】なし【特許請求の範囲】
【請求項１】
合成樹脂ポリマーと浸透性界面活性剤とをラッカーシンナーに溶解若しくは分散させてなる液状物であって、該液状物は、空気が流通し得る材料の微細な凹凸表面、細かなひび割れ等の凹凸部や隙間に空気を追い出しながら浸入充填して、ラッカーシンナーの蒸発により硬化させるようにしたことを特徴とする浸透性防水コーティング剤。
【請求項２】
レベリング性を示す界面活性剤を含む請求項１記載の浸透性防水剤。
【請求項３】
平滑な面への接着性を高めるため、顔料を添加する請求項１又は２記載の浸透性防水剤。
【請求項４】
前記合成樹脂ポリマー１０〜５０重量部、溶剤４０〜８９．５重量部、浸透性界面活性剤０．５〜１０重量部である請求項１〜３のいずれかに記載の浸透性防水剤。
【請求項５】
前記合成樹脂ポリマーは、ポリスチレン、ＡＢＳ樹脂、ポリアクリロニトリル及びポリプロピレンの１種若しくは２種以上である請求項１記載の浸透性防水剤。
【請求項６】
前記合成樹脂ポリマーは、ポリスチレンである請求項５記載の浸透性防水剤。
【請求項７】
前記空気が流通し得る材料が、原料を水で練って乾燥させたコンクリート、モルタル、陶器、粘土細工、紙類、繊維類、石綿類、多孔質の木材、天然石タイルである請求項１〜６のいずれかに記載の浸透性防水剤。
【請求項８】
合成樹脂ポリマー塗料と浸透性界面活性剤とをラッカーシンナーに溶解若しくは分散させてなる液状物であって、該液状物は、空気が流通し得る材料の微細な凹凸表面、細かなひび割れ等の凹凸部や隙間に空気を追い出しながら浸入充填して、ラッカーシンナーの蒸発により硬化させるようにしたことを特徴とする浸透性防水塗料。
【請求項９】
レベリング性を示す界面活性剤を含む請求項８記載の浸透性防水塗料。
【請求項１０】
前記合成樹脂ポリマー塗料が、ウレタン樹脂塗料またはアクリル樹脂塗料である請求項８又は９記載の浸透性防水塗料。
【発明の詳細な説明】
【技術分野】
【０００１】
この発明は、空気が流通し得る材料の微細な凹凸表面、細かなひび割れ等の凹凸部や隙間に空気を追い出しながら浸入して、溶剤の蒸発により硬化させるようにした浸透性防水コーティング剤及び浸透性防水塗料に関するものである。
【発明の概要】
【０００２】
従来構造物の隙間を塞ぐためのコーティング剤(シーリング材)としては、エポキシ樹脂が使用されていた。
【０００３】
しかしながら、このものは、極めて高価であるほか、使用直前に硬化剤を混合（２液を混合）し、これを構造物の隙間に注入するものであるので、非常に取り扱い難い問題があった。そればかりか、粘性が高いこともあって、隙間に完全に充填することはできず、空気が残存するので、強固に隙間を連結できないこととコーティングが劣化する問題があった。更に、狭い隙間、ひび割れ等には、エポキシ樹脂は浸入充填し得ないので、施工し得ない問題があった。
【発明が解決しようとする課題】
【０００４】
この発明は、このような点に着目してなされたものであり、微細な凹凸表面、細かなひび割れ等の凹凸部や隙間に空気を追い出しながら浸入して、溶剤の蒸発により硬化させるようにした浸透性防水コーティング剤及び浸透性防水塗料を提供することを目的とする。しかして従来、このような性質を有するコーティング剤は、本出願人の知る限り、知られていない。
【課題を解決するための手段】
【０００５】
上記目的を達成するため、本発明者は鋭意研究の結果、合成樹脂ポリマーと浸透性界面活性剤とをラッカーシンナーに溶解若しくは分散させてなる液状物が、空気が流通し得る材料の微細な凹凸表面、細かなひび割れ等の凹凸部や隙間に空気を追い出しながら浸入充填して、溶剤の蒸発により隙間無く強固に硬化するという驚くべき事実を見出し、本発明に到達した。
【０００６】
即ち本発明は、合成樹脂ポリマーと浸透性界面活性剤とをラッカーシンナーに溶解若しくは分散させてなる液状物であって、該液状物は、空気が流通し得る材料の微細な凹凸表面、細かなひび割れ等の凹凸部や隙間に空気を追い出しながら浸入充填して、ラッカーシンナーの蒸発により硬化させるようにしたことを特徴とする（請求項１）。
【０００７】
塗布後の表面を平らにするため、レベリング性を示す界面活性剤を添加するのが好ましい（請求項２）。平滑な面への接着性を高めるため、顔料好ましくは透明顔料を添加するのが好ましい（請求項３）。
【０００８】
前記合成樹脂ポリマー１０〜５０重量部、溶剤４０〜８９．５重量部、浸透性界面活性剤０．５〜１０重量部であるのが好ましい（請求項４）。
【０００９】
前記合成樹脂ポリマーは、ポリスチレン、ＡＢＳ樹脂、ポリアクリロニトリル及びポリプロピレンの１種若しくは２種以上であるのが好ましく(請求項５)、特に前記合成樹脂ポリマーは、ポリスチレンであるのが好ましい（請求項６）。
【００１０】
前記空気が流通し得る材料が、モルタル、陶器、粘土細工等の原料を水で練って乾燥させたコンクリート、紙類、繊維類、石綿類、多孔質の木材、天然石タイルであるのが適している（請求項７）。
【００１１】
本発明の浸透性防水塗料は、合成樹脂ポリマー塗料と浸透性界面活性剤とをラッカーシンナーに溶解若しくは分散させてなる液状物であって、該液状物は、空気が流通し得る材料の微細な凹凸表面、細かなひび割れ等の凹凸部や隙間に空気を追い出しながら浸入充填して、ラッカーシンナーの蒸発により硬化させるようにしたことを特徴とする（請求項８）。
塗布後の表面を平らにするため、レベリング性を示す界面活性剤を添加するのが好ましい（請求項９）。
前記合成樹脂ポリマー塗料が、ウレタン樹脂塗料またはアクリル樹脂塗料であるのが好ましい（請求項１０）。
【発明の効果】
【００１２】
本発明によれば、浸透性を示す界面活性剤の作用により、空気を追い出しながら、コーティング剤若しくは塗料が凹部若しくはひび割れ等の隙間に浸入充填するので、凹部若しくはひび割れ等の隙間に、隙間無く充填することができるから、従来にない極めて強固なコーティング膜若しくは塗膜を形成することができる。更に、このようにして硬化した重合体は、モノマーを重合させたものよりも、硬くなることが確認されている。
【発明を実施するための形態】
【００１３】
本発明に使用する合成樹脂ポリマーとしては、ラッカーシンナーに可溶なものであれば良く、特に限定されない。このようなものとしては、熱可塑性樹脂、特にポリスチレン、ＡＢＳ樹脂、ポリアクリロニトリル及びポリプロピレンが好適に使用できる。これらは、単独若しくは２種以上で使用しても良い。
ポリスチレンは、非常に硬くなるので、用途にもよるが、ＡＢＳ樹脂若しくはブタジェン樹脂を混合させて、耐震性を付与させ、ひび割れを防止するようにするのが好ましい。ポリスチレン単独でも、硬いプラスチックが固まるので、極めて強固なコーティング膜を形成することが出来る。
【００１４】
合成樹脂ポリマーと浸透性界面活性剤と溶剤との混合割合は、これらの種類及び施工目的にもよるが、合成樹脂ポリマー１０〜５０重量部、特に好ましくは２０〜３０重量部、ラッカーシンナー４９〜８９重量部、特に好ましくは６７〜７９重量部、浸透性界面活性剤０．５〜１０重量部、特に好ましくは１〜３重量部であるのが好ましい。これら割合は、施工目的に応じて、適した粘性を得るという見地から適当な割合を選択すると良い。
【００１５】
本発明は、合成樹脂ポリマーをラッカーシンナーに溶解させることを特徴とするものであるが、合成樹脂ポリマーを溶剤に溶解させたコーティング剤は知られていない。ラッカーシンナー以外の溶剤を使用しても、十分な効果は得られない。
【００１６】
浸透性界面活性剤としては、合成樹脂を溶解した溶剤に溶解若しくは分散し、浸透性を示すものであれば良く、特に限定されないが、液状の界面活性剤が溶解性が良いことから好ましい。本発明の実施例には、花王株式会社から「エマルゲンＬＳ−１０６」の商品名で市販の界面活性剤を使用した。
【００１７】
本発明の浸入性コーティング剤は、合成樹脂ポリマー(この実施例では、ポリスチレンペレット)２０〜３０重量部を常温若しくは加温してラッカーシンナー６７〜７９重量部に溶解させ、これに好ましくは液状の浸透性界面活性剤（エマルゲンＬＳ−１０６）１〜３重量部を溶解若しくは分散させることによって製造することができる。
【００１８】
このようにして製造した本発明の浸入性コーティング剤は、雨漏り対策、耐酸性雨対策として極めて好適に使用することができる。
【００１９】
塗布後の表面が凸凹になるので、レベリング性を示す界面活性剤(この実施例では、大日本インキ化学工業株式会社から市販のメガファックＦ−４４４を使用した)を添加し、表面張力の低下と乾燥時間を遅らせることにより、塗布後の表面がかなり平らになる。この界面活性剤の添加量は、上記界面活性剤との合計が、１〜３重量部となるようにすれば良い。
平滑な面、例えばガラスや鉄板、アルミ板等には付着し難くすぐ剥がれるが、顔料を添加することにより接着性がかなり増大する。顔料としては、透明顔料を使用するのが、被塗布面の外観を維持できることから好ましい。
【００２０】
本発明の浸入性コーティング剤は、構造物の表面にコーティングするだけでなく、構造物のひび割れ、隙間等に浸入充填する目的であれば、どのような用途にも使用できる。従って、本発明の浸入性コーティング剤は、通常のコーティング剤だけでなく、シーリング材、目地材等を含む意味である。
【００２１】
本発明の適用対象は、原料を水で練って乾燥させたもの、例えばコンクリート、モルタル、陶器、粘土細工等；紙類、繊維類、石綿類等、繊維質の物等の人工物；多孔質の木材、天然石タイル等の天然物にも使用できる。
【００２２】
原料を水で練って乾燥させたものは、微細な多数のミクロン単位の気孔が残るので、この気孔に本発明のコーティング剤若しくは塗料が、気孔内の空気を追い出しながら浸入充填し、ラッカーシンナーが蒸発した後に、極めて強固なコーティング膜若しくは塗膜が形成できる。
【００２３】
本発明の浸入性コーティング剤を、表面が微細な粗面に形成されたコンクリートブロックにコーティングすると、空気が表面から出てくるのが観察された。また、微細なひび割れ内にも浸入して硬化するので雨漏りが効果的に防止されることが確認された。更に、このようにして形成されたコーティングは、従来のコーティングと比べて極めて強固であることが実験により確認されている。
【００２４】
上記のようにして製造したコーティング剤を使用して下記の実験を行った。
【００２５】
（１）コンクリートプレート表面に上記コーティング剤を噴きつけた。
直ちに多数の白い泡が吹き出て、コーティング剤はプレート中に浸入充填し、溶剤が蒸発して硬化した。空気は、プレート内の孔から追い出されて白い泡として出てきたものであり、コーティング剤は空気を追い出して硬化するので、強固なコーティング膜が形成される。
このようにコーティングしたコンクリートプレート面とコーティングしていないコンクリート面に水をかけると、前者は水を弾くが、後者は水が浸入する。
【００２６】
（２）ひび割れしたコンクリートプレート
そのままでは、水をかけると、ひび割れから水が漏れることが観察された。
上記コーティング剤をひび割れにかけると、白い泡が激しく発生して、コーティング剤は、浸入充填する。溶剤蒸発後、更に、ひび割れにコーティング剤を吹き付ける。
乾燥後、ひび割れからは、全く水が漏れないことが確認された。
【００２７】
（３）木の板を２枚に切り、一枚には、上記コーティング剤を吹きつけ、一枚はそのままで、水に１週間漬けた。
結果は、コーティングした板は、変化が認められなかったが、コーティングしない板は、水を吸収して腐食した。
【００２８】
（４）錆びた鉄板に本発明のコーティング剤を噴きつけた。
多量の泡が吹き出るのが観察された。この泡は、錆びの内部に含まれる空気である。このようにコーティングすると、これ以上錆がでないことが確認された。
（５）ダンボールで作った犬小屋に、本発明のコーティング剤を噴きつけた。
これを戸外に雨ざらしにしておいたが、ダンボールは、水を弾くので、変化が殆ど観察されなかった。
【００２９】
上記実験を本発明の浸透性塗料で行っても同様の結果が得られることが確認されている。
従って、本発明の浸透性コーティング剤及び塗料は、雨漏り対策、耐酸性雨対策用として、この種従来のコーティング剤には全く見られない絶大な効果を奏する。